【手続補正書】
【提出日】平成17年1月21日(2005.1.21)
【手続補正１】
【補正対象書類名】明細書
【補正対象項目名】請求項１
【補正方法】変更
【補正の内容】
【請求項１】
一般式Ｉ
【化１】
1998310613.tif 000001
［式中、Ｍ1 およびＭ1'は下記の群から選択される繰り返しモノマー単位を意味する：アクリレート、メタクリレート、２−クロロアクリレート、２−フェニルアクリレート；場合によっては低級アルキル基でＮ−置換されていてもよいアクリルアミド、メタクリルアミド、２−クロロアクリルアミドおよび２−フェニルアクリルアミド；ビニルエーテル、ビニルエステル、スチレン誘導体、シロキサン類；
Ｍ2 は下記の群から選択される繰り返しモノマー単位を意味する：アクリレート、メタクリレート、２−クロロアクリレート、２−フェニルアクリレート；場合によっては低級アルキルでＮ−置換されていてもよいアクリルアミド、メタクリルアミド、２−クロロアクリルアミドおよび２−フェニルアクリルアミド；ビニルエーテル、ビニルエステル；アクリル酸またはメタクリル酸の直鎖状−または枝分かれアルキルエステル、アクリル酸またはメタクリル酸のアリルエステル、アルキルビニルエーテルまたは−エステル、フェノキシアルキルアクリレートまたはフェノキシアルキルメタクリレートまたはヒドロキシアルキルアクリレートまたはヒドロキシアルキルメタクリレート、フェニルアルキルアクリレートまたはフェニルアルキルメタクリレート、ただしそれらのアルキル基は１〜２０、好ましくは５〜２０、特に好ましくは５〜１８の炭素原子を有する；アクリロニトリル、メタクリロニトリル、スチレン、４−メチルスチレンまたはシロキサン類；
ｗ、ｗ1 およびｗ2 は０＜ｗ≦１、０≦ｗ1 ＜１および０≦ｗ2 ≦０．５のコモノマーのモル分率であり、
Ｓ1 およびＳ1'は互いに無関係に、スペーサー単位、例えば、場合によっては弗素原子、塩素原子またはシアノ基で単−または複数置換された直鎖状のまたは枝分かれしたアルキレン基−（ＣＨ2 ）r −を意味するかまたは式
−（ＣＨ2 ）r −Ｌ−（ＣＨ2 ）s −
（式中、Ｌは単一結合または連結用官能基、例えば−Ｏ−、−ＣＯＯ−、−ＯＯＣ−、−ＮＲ1 −、−ＮＲ1 −ＣＯ−、−ＣＯ−ＮＲ1 −、−ＮＲ1 −ＣＯＯ−、−ＯＣＯ−ＮＲ1 −、−ＮＲ1 −ＣＯ−ＮＲ1 −、−ＣＨ＝ＣＨ−または−Ｃ≡Ｃ−を意味し、その際にＲ1 は水素原子または低級アルキル基を意味しそしてｒおよびｓはｒ＋ｓ≦２４という条件のもとで１〜２０の整数であり、
Ｄ，Ｄ1 は互いに無関係に−Ｏ−または−ＮＲ2 −を意味し、その際にＲ2 は水素原子または低級アルキル基であり、
Ｘ、Ｘ1 、ＹまたはＹ1 は互いに無関係に水素原子、弗素原子、塩素原子、シアノ基、場合によっては弗素原子で置換されそしてＣＨ2 基または複数の非隣接ＣＨ2 基が場合によっては−Ｏ−，−ＣＯＯ−、−ＯＯＣ−および／または−ＣＨ＝ＣＨ−で交換されていてもよい炭素原子数１〜１２のアルキル基を意味し；
ＡおよびＡ’は互いに無関係にフェニレン、ピリジン−２、５−ジイル、ピリミジン−２、５−ジイル、１、３−ジオキサン−２、５−ジイル、シクロヘキサン−１、４−ジイル、ピペリジン−１、４−ジイルまたはピペラジン−１、４−ジイルであり、ただしこれらは非置換であってもまたは弗素原子、塩素原子、シアノ基、アルキル基、アルコキシ基またはフルオロアルコキシ基で置換されていてもよく；
ＢおよびＢ’は互いに無関係に、フェニレン、ピリジン−２、５−ジイル、ピリミジン−２、５−ジイル、１、４−または２、６−ナフチレン、１、３−ジオキサン−２、５−ジイルまたはシクロヘキサン−１、４−ジイルを意味し、ただしこれらは非置換であってもまたは場合によっては弗素原子、塩素原子、シアノ基、アルキル基、アルコキシ基またはフルオロアルコキシ基で置換されていてもよく；
ＣおよびＣ’は互いに無関係に、非置換であるかまたは場合によっては弗素原子、塩素原子、シアノ基、アルキル基、アルコキシ基またはフルオロアルコキシ基で置換されていてもよいフェニレン、またはピリミジン−２、５−ジイル、ピリジン−２、５−ジイル、２、５−チオフェニレン、２、５−フラニレンまたは１、４−または２、６−ナフチレンを意味し；
ＫまたはＫ’は互いに無関係に水素原子、弗素原子、塩素原子、シアノ基、ニトロ基、または場合によっては弗素原子、塩素原子、シアノ基またはニトロ基で置換されておりそして場合によってはそれのＣＨ2 基または複数の非隣接ＣＨ2 基が−Ｏ−、−ＣＨ＝ＣＨ−または−Ｃ≡Ｃ−で交換されている炭素原子数１〜２０の直鎖状のまたは枝分かれアルキル基、アルコキシ基、アルキル−ＣＯＯ、アルキル−ＣＯ−ＮＲ3 またはアルキル−ＯＣＯ基を意味し、その際にＲ3 は水素原子または低級アルキル基を意味し；
ただし環Ａ、ＢおよびＣの少なくとも一つおよび／または環Ａ’、Ｂ’およびＣ’の少なくとも一つは少なくとも一つのアルコキシ基またはフルオロアルコキシ基で置換されているフェニレン残基でありそして、Ｋがアルコキシ基またはフルオロアルコキシ基である場合には、環Ａ、ＢおよびＣの少なくとも一つおよび／または環Ａ’、Ｂ’およびＣ’の少なくとも一つは少なくとも一つの別のアルコキシ基またはフルオロアルコキシ基で置換されているフェニレン残基であり；
Ｚ、Ｚ’、Ｚ1 およびＺ1'は互いに無関係に、単共有結合、−（ＣＨ2)t −、−Ｏ−、−ＣＯ−、−ＣＯ−Ｏ−、−Ｏ−ＯＣ−、−ＮＲ4 −、−ＣＯ−ＮＲ4 −、−ＮＲ4 −ＣＯ−、−（ＣＨ2)u −Ｏ−、−Ｏ−（ＣＨ2)u −、−（ＣＨ2)u −ＮＲ4 −または−ＮＲ4 −（ＣＨ2)u −を意味し、その際に
Ｒ4 は水素原子または低級アルキル基を意味し；
ｔは１〜４の整数を意味し；
ｕは１〜３の整数を意味し；そして
ｐ、ｐ’、ｎおよびｎ’は互いに無関係に０または１を意味する。］
で表されるポリマー。
【手続補正２】
【補正対象書類名】明細書
【補正対象項目名】請求項４
【補正方法】変更
【補正の内容】
【請求項４】
一般式Ｉ中、Ｍ1 、Ｍ2 、Ｓ1 、Ｄ、Ｘ、Ｙ、Ｋ、Ｚ1 、ｎ、ｐ、ｗ、ｗ1 およびｗ2 は請求項２に記載の意味を有しそして
Ｂは非置換であるかまたはアルコキシ基またはフルオロアルコキシ基で置換されていてもよいフェニレン、またはシクロヘキサン−１、４−ジイルを意味し；
Ｃは非置換であってもまたはアルコキシ基またはフルオロアルコキシ基で置換されているフェニレン基を意味し、
ただし存在するフェニレン残基の一つは少なくとも一つのアルコキシ基またはフルオロアルコキシ基で置換されており、そして、Ｋがアルコキシ基またはフルオロアルコキシ基を意味する場合には、存在するフェニレン残基の少なくとも一つは少なくともの一つの別のアルコキシ基またはフルオロアルコキシ基で置換されている
請求項２に記載のポリマー。
【手続補正３】
【補正対象書類名】明細書
【補正対象項目名】０００９
【補正方法】変更
【補正の内容】
【０００９】
【課題を解決するための手段】
驚くべきことに本発明者は、ヨーロッパ特許出願公開（Ａ）第６１１、７８６号明細書に開示されておりそして光反応性単位としての３−アリールアクリル酸誘導体（このアリールアクリル酸誘導体は１〜３個の環を有していてもよい）のカルボキシル基（ＣＯＯ）またはカルボキシアミノ基（−ＣＯＮＲ−）に対してスペーサーによって結合されているポリマーが、少なくとも一つの環が少なくとも１つのアルコキシ−またはフルオロアルコキシ基によって結合点の一つに対してオルトまたはメタ位で置換されているフェニレン残基である場合に、十分な傾斜角を持つ配向層をもたらすことを見い出した。
【手続補正４】
【補正対象書類名】明細書
【補正対象項目名】００３４
【補正方法】変更
【補正の内容】
【００３４】
有利な“スペーサー単位”の例には１、４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、１，３−ブチレン、３−メチレン−１，３−ブチレン、３−プロピレンオキシ−６−ヘキシレン、３−プロピレンカルバモイル−６−ヘキシレン、３−プロピレンオキシカルボニル−６−ヘキシレン、３−プロピレンオキシカルボニル−６−ヘキシレン、３−プロピレンカルボニルアミノ−６−ヘキシレン、プロピレンカルバモイルヘキシレンおよびこれの類似物がある。
【手続補正５】
【補正対象書類名】明細書
【補正対象項目名】００４０
【補正方法】変更
【補正の内容】
【００４０】
一般式Ｉ中、Ｍ1 、Ｓ1 、Ｄ、Ｘ、Ｙ、Ｋ、Ｚ1 、ＢおよびＣは上述の意味を有しそしてｐは０でありそしてｎは０または１であるホモポリマーのうち、ｗは１を意味しｗ1 は０を意味しそしてｗ2 は０を意味するのが有利である。
一般式Ｉ中、Ｍ1 、Ｍ2 、Ｓ1 およびＫは式Ｉのところで規定した意味を有しそしてＤは酸素原子を意味し、
ＸおよびＹは水素原子を意味し、
ｗは０＜ｗ＜１を意味し、
ｗ1 は０を意味し、
ｗ2 は０＜ｗ2 ＜０．５を意味し、
ｐは０を意味し、
ｎは０または１を意味し、
Ｂは非置換であるかまたはアルコキシ基またはフルオロアルコキシ基で置換されていてもよいフェニレン、またはシクロヘキサン−１、４−ジイルを意味し；
Ｃは非置換であってもまたはアルコキシ基またはフルオロアルコキシ基で置換されているフェニレン基を意味し、
ただし存在するフェニレン残基の一つは少なくとも一つのアルコキシ基または  フルオロアルコキシ基でありそして、Ｋがアルコキシ基またはフルオロアルコ  キシ基を意味する場合には、存在するフェニレン残基の少なくとも一つは少な  くともの一つの別のアルコキシ基またはフルオロアルコキシ基で置換されてい  る
化合物が特に有利である。
【手続補正６】
【補正対象書類名】明細書
【補正対象項目名】００５５
【補正方法】変更
【補正の内容】
【００５５】
０．７２ｍｌの１、８−ジアザビシクロ［５．４．０］ウンデセ−７−ン（１．５−５）および５ｍｌのジメチルホルムアミドよりなる溶液を、１０ｍｌのジメチルホルムアミドに１．０ｇの（Ｅ）−３，４−ジメトキシ桂皮酸を溶解した溶液に１０分にわたって室温で滴加する。その後に反応混合物を８０℃に加熱し、０．１８ｇのテトラブチルアンモニウム沃化物および０．７１ｍｌの６−クロロ−１−ヘキサノールを次いで順次添加し、反応を１９時間継続する。その後に反応混合物を室温に冷却しそしてジエチルエーテルと１Ｎの塩酸とに分けそして有機相を塩化ナトリウム飽和溶液で数回洗浄する。次いで有機相をＭｇＳＯ4 で乾燥し、濾過しそして蒸発処理する。１５０ｇのシリカゲルの上でトルエン／醋酸エチル（３：２）を用いて残留物をクロマトグラフィー精製して１．３５ｇの６−ヒドロキシヘキシル−３（Ｅ）−（３，４−ジメトキシフェニル）アクリレートが得られる。
【手続補正７】
【補正対象書類名】明細書
【補正対象項目名】００６８
【補正方法】変更
【補正の内容】
【００６８】
１．０ｇ（４．００ｍｍｏｌ）のメチル−３（Ｅ）−（３，４−ジエトキシフェニル）アクリレートを、メタノールに水酸化カリウムを溶解した１０％濃度溶液３０ｍｌ中に懸濁させる。その後に２ｍｌの水を添加し、この混合物を７０℃で３時間加熱する。次いでこの反応混合物を冷却しそしてジエチルエーテルと水とに分け、有機相を塩化ナトリウム飽和溶液で数回洗浄しそして一緒にした水性相を２５％の塩酸溶液でｐＨ４に調整しそしてメチレンクロライドで数回抽出処理する。メチレンクロライド相を一緒にし、ＭｇＳＯ4 で乾燥し、濾過しそして蒸発処理する。３（Ｅ）−（３，４−ジエトキシフェニル）アクリル酸が得られる。
【手続補正８】
【補正対象書類名】明細書
【補正対象項目名】００８７
【補正方法】変更
【補正の内容】
【００８７】
２．１５ｇ（１５．６ｍｍｏｌ）の炭酸カリウム、０．２０ｇ（１．２２ｍｍｏｌ）の沃化カリウムおよび１．２０ｍｌ（１３．２ｍｍｏｌ）のｎ−プロピルブロマイドを、１８ｍｌのジメチルスルホキシド（ＤＭＳＯ）に２．７３ｇ（１２．０ｍｍｏｌ）の４−ベンジルオキシ−３−ヒドロキシベンズアルデヒドを溶解した溶液に添加し、６０℃で２４時間反応させる。その後に反応混合物を室温に冷却しそして醋酸エチルと水とに分け、有機相を塩化ナトリウム飽和溶液で数回洗浄し、ＭｇＳＯ4 で乾燥し、濾過しそして蒸発処理する。５０ｇのシリカゲル上でトルエンを使用して残留物をクロマトグラフィー精製して、２．９０ｇの４−ベンジルオキシ−３−プロポキシベンズアルデヒドを得る。
【手続補正９】
【補正対象書類名】明細書
【補正対象項目名】００９１
【補正方法】変更
【補正の内容】
【００９１】
４−（５、５−ジメチル−１、３−ジオキサン−２−イル）−２−プロポキシフェノール
【手続補正１０】
【補正対象書類名】明細書
【補正対象項目名】０１０１
【補正方法】変更
【補正の内容】
【０１０１】
０．４９ｍｌ（６．６０ｍｍｏｌ）の臭化エチルおよび１．３７ｇ（９．９ｍｍｏｌ）の炭酸カリウムを、７８０ｍｇ（３．３０ｍｍｏｌ）の（Ｅ）−４−ヒドロキシ−３−プロポキシ桂皮酸メチルと１０ｍｌのブタノンとの混合物に添加し、次いで２時間還流させる。その後に反応混合物を室温に冷却し、醋酸エチルと水に分け、その有機相を水で数回洗浄し、ＭｇＳＯ4 で乾燥し、濾過しそして蒸発処理する。シリカゲルの上でシクロヘキサン／醋酸エチル（９：１）を用いて残留物をクロマトグラフィー精製して、３（Ｅ）−［４−エトキシ−３−プロポキシフェニル］アクリル酸メチルを得る。
【手続補正１１】
【補正対象書類名】明細書
【補正対象項目名】０１３４
【補正方法】変更
【補正の内容】
【０１３４】
１．１３ｇ（５．４７ｍｍｏｌ）のジシクロヘキシルカルボジイミドを、１．８０ｇ（４．６９ｍｍｏｌ）の３（Ｅ）−［３−メトキシ−４−（４−トランス−ペンチルシクロヘキシルメトキシ）フェニル］アクリル酸−６−ヒドロキシヘキシル、０．４０ｍｌ（４．６９ｍｍｏｌ）のメタクリル酸および６７ｍｇ（０．５５ｍｍｏｌ）の２、６−ジメチルアミノピリジンより成る混合物に０℃で添加し、反応させる。この反応混合物をシリカゲル床に通して濾過し、そして蒸発処理する。１５０ｇのシリカゲルの上でヘキサン／ジエチルエーテル（３：１）を用いて残留物をクロマトグラフィー精製して、１．９ｇの６−｛３（Ｅ）−［３−メトキシ−４−（４−トランス−ペンチルシクロヘキシルメトキシ）フェニル］アクリロイルオキシ｝ヘキシル−２−メタクリレートを得る。
【手続補正１２】
【補正対象書類名】明細書
【補正対象項目名】０１６９
【補正方法】変更
【補正の内容】
【０１６９】
２．５ｇ（４．０５ｍｍｏｌ）のポリ（２−ヒドロキシエチルメタクリレート）貯蔵溶液（ＤＭＡ中２１％濃度溶液）を、７．５ｍｌのジメチルアセトアミド（ＤＭＡ）にてアルゴン雰囲気で希釈する。２．３２ｇ（８．８ｍｍｏｌ）のトリフェニルホスフィンおよび３．６２ｇ（８．１ｍｍｏｌ）の３−（４−ヒドロキシフェニル）アクリル酸メチルを、室温での攪拌下に反応容器中で溶解し、その溶液を０℃に冷却する。１．４ｍｌ（８．８ｍｍｏｌ）のジエチルアゾジカルボキシレート（ＤＥＡＤ）を４時間にわたって滴加する。反応混合物を更に１５分間、０℃で放置し、次いで氷浴を除いた後に室温で１５時間攪拌する。次いで反応混合物を約９００ｍｌのジエチルエーテルに激しい攪拌下に滴加し、沈殿するポリマーを濾別し、水流ポンプでの減圧下に６０℃で乾燥する。精製するために残留物を１０ｍｌのジクロロメタンに溶解し、ジエチルエーテル中に再び沈殿させる。この操作を、薄層クロマトグラフィーでもはやモノマーが検出されなくなるまで繰り返す。濾過および減圧下での６０℃での乾燥にて、ポリ［１−［１１−［３（Ｅ）−３，４−ジメトキシフェニル）アクリロイルオキシ］ウンデシルオキシカルボニル］−１−メチルエチレン］を得る。
【手続補正１３】
【補正対象書類名】明細書
【補正対象項目名】０１７０
【補正方法】変更
【補正の内容】
【０１７０】
以下のポリマーも同様の方法で合成することができる。
ポリ［１−［４−［３（Ｅ）−（３，４−ジメトキシフェニル）アクリロイルオキシ］ブチルカルボニル］−１−メチルエチレン］
ポリ［１−［５−［３（Ｅ）−（３，４−ジメトキシフェニル）アクリロイルオキシ］ペンチルカルボニル］−１−メチルエチレン］
ポリ［１−［６−［３（Ｅ）−（３，４−ジメトキシフェニル）アクリロイルオキシ］ヘキシルカルボニル］−１−メチルエチレン］
ポリ［１−［７−［３（Ｅ）−（３，４−ジメトキシフェニル）アクリロイルオキシ］ヘプチルカルボニル］−１−メチルエチレン］
ポリ［１−［８−［３（Ｅ）−（３，４−ジメトキシフェニル）アクリロイルオキシ］オクチルカルボニル］−１−メチルエチレン］
ポリ［１−［９−［３（Ｅ）−（３，４−ジメトキシフェニル）アクリロイルオキシ］ノニルカルボニル］−１−メチルエチレン］
ポリ［１−［１０−［３（Ｅ）−（３，４−ジメトキシフェニル）アクリロイルオキシ］デシルカルボニル］−１−メチルエチレン］
ポリ［１−［１１−［３（Ｅ）−（２，５−ジメトキシフェニル）アクリロイルオキシ］ウンデシルカルボニル］−１−メチルエチレン］
ポリ［１−［１２−［３（Ｅ）−（３，４−ジメトキシフェニル）アクリロイルオキシ］ドデシルカルボニル］−１−メチルエチレン］
ポリ［１−［５−［３（Ｅ）−（３，４−ジメトキシフェニル）アクリロイルオキシ］ペンチルカルボニル］−１−メチルエチレン］−コ−１−［６−［３（Ｅ）−（３，４−ジメトキシフェニル）アクリロイルオキシ］ヘキシルカルボニル］−１−メチルエチレン］
ポリ［１−［７−［３（Ｅ）−（３，４−ジメトキシフェニル）アクリロイルオキシ］ヘプチルカルボニル］−１−メチルエチレン］−コ−１−［８−［３（Ｅ）−（３，４−ジメトキシフェニル）アクリロイルオキシ］オクチルカルボニル］−１−メチルエチレン］
ポリ［１−［９−［３（Ｅ）−（３，４−ジメトキシフェニル）アクリロイルオキシ］ノニルカルボニル］−１−メチルエチレン］−コ−１−［６−［３（Ｅ）−（３，４−ジメトキシフェニル）アクリロイルオキシ］ヘキシルカルボニル］−１−メチルエチレン］
ポリ［１−［１０−［３（Ｅ）−（３，４−ジメトキシフェニル）アクリロイルオキシ］デシルカルボニル］−１−メチルエチレン］−コ−１−［６−［３（Ｅ）−（３，４−ジメトキシフェニル）アクリロイルオキシ］ヘキシルカルボニル］−１−メチルエチレン］
ポリ［１−［１１−［３（Ｅ）−（３，４−ジエトキシフェニル）アクリロイルオキシ］ウンデシルカルボニル］−１−メチルエチレン］−コ−１−［７−［３（Ｅ）−（３，４−ジメトキシフェニル）アクリロイルオキシ］ヘプチルカルボニル］−１−メチルエチレン］
ポリ［１−［８−［３（Ｅ）−（４−エトキシ−３−プロポキシフェニル）アクリロイルオキシ］オクチルカルボニル］−１−メチルエチレン］
ポリ［１−［９−［３（Ｅ）−（４−エトキシ−３−プロポキシフェニル）アクリロイルオキシ］ノニルカルボニル］−１−メチルエチレン］
ポリ［１−［１１−［３（Ｅ）−（４−エトキシ−３−プロポキシフェニル）アクリロイルオキシ］ウンデシルカルボニル］−１−メチルエチレン］
ポリ［１−［８−［３（Ｅ）−（４−エトキシ−３−プロポキシフェニル）アクリロイルオキシ］オクチルカルボニル］−１−メチルエチレン−コ−１−［８−［３（Ｅ）−（３、４−ジメトキシフェニル）アクリロイルオキシ］オクチルカルボニル］−１−メチレン］
ポリ［１−［９−［３（Ｅ）−（４−エトキシ−３−プロポキシフェニル）アクリロイルオキシ］ノニルカルボニル］−１−メチルエチレン−コ−１−［６−［３（Ｅ）−（３、４−ジメトキシフェニル）アクリロイルオキシ］ヘキシルカルボニル］−１−メチレン］
ポリ［１−［１０−［３（Ｅ）−（４−エトキシ−３−プロポキシフェニル）アクリロイルオキシ］デシルカルボニル］−１−メチルエチレン−コ−１−［１０−［３（Ｅ）−（３、４−ジメトキシフェニル）アクリロイルオキシ］デシルカルボニル］−１−メチレン］
ポリ｛１−［６−［３−［３−メトキシ−４−（４−トランス−ペンチルシクロヘキシルメトキシ）フェニル］アクリロイルオキシ］ヘキシルオキシカルボニル］−１−メチルエチレン｝
ポリ｛１−［１１−［３−［３−メトキシ−４−（４−トランス−ペンチルシクロヘキシルメトキシ）フェニル］アクリロイルオキシ］ウンデシルオキシカルボニル］−１−メチルエチレン｝
ポリ｛１−［６−［３−［３−メトキシ−４−（４−トランス−ペンチルシクロヘキシルメトキシ）フェニル］アクリロイルオキシ］ヘキシルオキシカルボニル］−１−メチルエチレン−コ−１−［１０−［３（Ｅ）−（３、４−ジメトキシフェニル）アクリロイルオキシ］デシルカルボニル］−１−メチルエチレン｝  ポリ｛１−［１１−［３−［３−メトキシ−４−（４−トランス−ペンチルシクロヘキシルメトキシ）フェニル］アクリロイルオキシ］ウンデシルオキシカルボニル］−１−メチルエチレン−コ−１−［８−［３（Ｅ）−（４−エトキシ−３−プロポキシフェニル）アクリロイルオキシ］オクチルカルボニル］−１−メチルエチレン｝
ポリ｛１−［６−［３（Ｅ）−［２−エトキシ−４’−メトキシビフェニル−４−イル）アクリロイルオキシ］ヘキシルオキシカルボニル］−１−メチルエチレン｝
ポリ｛１−［１１−［３（Ｅ）−［２−エトキシ−４’−メトキシビフェニル−４−イル）アクリロイルオキシ］ウンデシルオキシカルボニル］−１−メチルエチレン｝
ポリ｛１−［６−［３（Ｅ）−［２−エトキシ−４’−メトキシビフェニル−４−イル）アクリロイルオキシ］ヘキシルオキシカルボニル］−１−メチルエチレン−コ−１−［１１−［３（Ｅ）−（２−エトキシ−４’−メトキシビフェニル−４−イル）アクリロイルオキシ］ウンデシルオキシカルボニル］−１−メチルエチレン｝
ポリ｛１−［６−［３（Ｅ）−［２−エトキシ−４’−メトキシビフェニル−４−イル）アクリロイルオキシ］ヘキシルオキシカルボニル］−１−メチルエチレン−コ−１−［８−［３（Ｅ）−（４−エトキシ−３−プロポキシフェニル）アクリロイルオキシ］オクチルカルボニル］−１−メチルエチレン｝
実施例７：
ポリ［１−［６−［３（Ｅ）−（３−エトキシ−４−メトキシビフェニル）アクリロイルオキシ］−ヘキシルオキシカルボニル］−１−メチルエチレン−コ−１−［２−エチルヘキシルオキシカルボニル］−１−メチルエチレン］
【手続補正１４】
【補正対象書類名】明細書
【補正対象項目名】０１７２
【補正方法】変更
【補正の内容】
【０１７２】
０．３４ｇ（０．９１ｍｍｏｌ）の６−［３（Ｅ）−（３−エトキシ−４−メトキシフェニル）アクリロイルオキシ］−ヘキシル−２−メタクリレート、０．０１ｇ（０．０５ｍｍｏｌ）の２−エチルヘキシルメタクリレート（Ｆｌｕｋａ  ６４０７２）および１．６ｍｇ（０．００９５ｍｍｏｌ）の２、２’−アゾビスイソブチロニトリルを１．９ｍｌのテトラヒドロフラン（ＴＨＦ）に溶解する。この溶液を３０分間、静かなアルゴン流にてフラッシュ洗浄する。反応容器を気密に封じ、５５℃に１５時間加熱する。その後に容器を開放し、その溶液を２ｍｌのＴＨＦで希釈しそして室温で激しい攪拌下に０．９Ｌのジエチルエーテルに滴加する。沈殿するポリマーを濾別しそして水流ポンプでの減圧下に５０℃で乾燥する。更に精製するためにポリマーを約５ｍｌのジクロロメタンに溶解し、０．９Ｌのジエチルエーテル中に再び沈殿させる。薄層クロマトグラフィーでもはやモノマーが検出されなくなるまで、この操作を繰り返す。濾過しそして５０℃で水流ポンプでの減圧下に乾燥することで、ポリ［１−［６−［３（Ｅ）−（３−エトキシ−４−メトキシビフェニル）アクリロイルオキシ］−ヘキシルオキシカルボニル］−１−メチルエチレン−コ−１−［２−エチルヘキシルオキシカルボニル］−１−メチルエチレン］を得る。
【手続補正１５】
【補正対象書類名】明細書
【補正対象項目名】０１７４
【補正方法】変更
【補正の内容】
【０１７４】
以下のポリマーも同様の方法で製造することができる：
ポリ［１−［６−［３（Ｅ）−（３−エトキシ−４−メトキシフェニル）アクリロイルオキシ］−ヘキシルオキシカルボニル］−１−メチルエチレン−コ−１−［２−エチルヘキシルオキシカルボニル］−１−メチルエチレン］（９：１）  ポリ［１−［６−［３（Ｅ）−（３−エトキシ−４−メトキシフェニル）アクリロイルオキシ］−ヘキシルオキシカルボニル］−１−メチルエチレン−コ−１−［２−エチルヘキシルオキシカルボニル］−１−メチルエチレン］（４：１）  ポリ［１−［１１−［３（Ｅ）−（３−エトキシ−４−メトキシフェニル）アクリロイルオキシ］−ウンデシルオキシカルボニル］−１−メチルエチレン−コ−１−［２−エチルヘキシルオキシカルボニル］−エチレン］
ポリ［１−［８−［３（Ｅ）−（３−エトキシ−４−メトキシフェニル）アクリロイルオキシ］−オクチルオキシカルボニル］−１−メチルエチレン−コ−１−ヘキシロイルオキシカルボニルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−メトキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−エトキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−プロポキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−ブチルオキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−ペンチルオキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−ヘキシルオキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−オクチルオキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−ドデシルオキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−オクタデシルオキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−アリルオキシカルボニル−１−メチルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−フェニルエチレン］
ポリ［１−［６−［３（Ｅ）−（３−エトキシ−４−メトキシフェニル）アクリロイルオキシ］−ヘキシルオキシカルボニル］−１−メチルエチレン−コ−１−メトキシカルボニル−エチレン］
ポリ［１−［６−［３（Ｅ）−（３−エトキシ−４−メトキシフェニル）アクリロイルオキシ］−ヘキシルオキシカルボニル］−１−メチルエチレン−コ−１−ブチルオキシカルボニル−エチレン］
ポリ［１−［６−［３（Ｅ）−（３−エトキシ−４−メトキシフェニル）アクリロイルオキシ］−ヘキシルオキシカルボニル］−１−メチルエチレン−コ−１−シアノエチレン］
ポリ［１−［６−［３（Ｅ）−（２−エトキシ−４’−メトキシフェニル−４−イル）アクリロイルオキシ］−ヘキシルオキシカルボニル］−１−メチルエチレン−コ−１−メトキシカルボニル−１−メチルエチレン］
ポリ［１−［６−［３（Ｅ）−（２−エトキシ−４’−メトキシビフェニル−４−イル）アクリロイルオキシ］−ヘキシルオキシカルボニル］−１−メチルエチレン−コ−１−エトキシカルボニル−１−メチルエチレン］（１９：１）
ポリ［１−［６−［３（Ｅ）−（２−エトキシ−４’−メトキシビフェニル−４−イル）アクリロイルオキシ］−ヘキシルオキシカルボニル］−１−メチルエチレン−コ−１−プロポキシカルボニル−１−メチルエチレン］
ポリ［１−［６−［３（Ｅ）−（２−エトキシ−４’−エトキシビフェニル−４−イル）アクリロイルオキシ］−ヘキシルオキシ−１−メチルエチレン−コ−１−［２−メチルプロポキシカルボニル］−１−メチルエチレン］
ポリ［１−［６−［３（Ｅ）−（２−プロポキシ−４’−エトキシビフェニル−４−イル）アクリロイルオキシ］−ヘキシルオキシ−１−メチルエチレン−コ−１−ブチルオキシカルボニル−１−メチルエチレン］
ポリ［１−［６−［３（Ｅ）−（２−プロポキシ−４’−エトキシビフェニル−４−イル）アクリロイルオキシ］−ヘキシルオキシ−１−メチルエチレン−コ−１−ペンチルオキシカルボニル−１−メチルエチレン］
ポリ［１−［６−［３（Ｅ）−（２−プロポキシ−４’−エトキシビフェニル−４−イル）アクリロイルオキシ］−ヘキシルオキシ−１−メチルエチレン−コ−１−ヘキシルオキシカルボニル−１−メチルエチレン］
ポリ［１−［６−［３（Ｅ）−（２−プロポキシ−４’−エトキシビフェニル−４−イル）アクリロイルオキシ］−ヘキシルオキシ−１−メチルエチレン−コ−１−［２−エチルヘキシルオキシカルボニル−１−メチルエチレン］（２０：１）
ポリ［１−［６−［３（Ｅ）−（２−エトキシ−４’−メトキシビフェニル−４−イル）アクリロイルオキシ］−ヘキシルオキシカルボニル］−１−メチルエチレン−コ−１−オクチルオキシカルボニル−１−メチルエチレン］
ポリ［１−［６−［３（Ｅ）−（２−エトキシ−４’−メトキシビフェニル−４−イル）アクリロイルオキシ］−ヘキシルオキシカルボニル］−１−メチルエチレン−コ−１−ウンデシルオキシカルボニル−１−メチルエチレン］
ポリ［１−［６−［３−（３−メトキシ−４−（４−トランス−ペンチルシクロヘキシル−メトキシ）フェニル］アクリロイルオキシ］−ヘキシルオキシカルボニル］−１−メチルエチレン−コ−１−ドデシルオキシカルボニル−１−メチルエチレン］
ポリ［１−［８−［３−（３−メトキシ−４−（４−トランス−ペンチルシクロヘキシル−メトキシ）フェニル］アクリロイルオキシ］−オクチルオキシカルボニル］−１−メチルエチレン−コ−１−オクタデシルオキシカルボニル−１−メチルエチレン］
ポリ［１−［６−［３−（３−メトキシ−４−（４−トランス−ペンチルシクロヘキシル−メトキシ）フェニル］アクリロイルオキシ］−ヘキシルオキシカルボニル］−１−メチルエチレン−コ−１−アリルオキシカルボニル−１−メチルエチレン］
ポリ［１−［６−［３−（３−メトキシ−４−（４−トランス−ペンチルシクロヘキシル−メトキシ）フェニル］アクリロイルオキシ］−ヘキシルオキシカルボニル］−１−メチルエチレン−コ−１−［２−フェノキシエトキシカルボニル］−１−メチルエチレン］
ポリ［１−［６−［３−（３−メトキシ−４−（４−トランス−ペンチルシクロヘキシル−メトキシ）フェニル］アクリロイルオキシ］−ヘキシルオキシカルボニル］−１−メチルエチレン−コ−１−［２−フェニルエトキシカルボニル］−１−メチルエチレン］
ポリ［１−［６−［３（Ｅ）−（２−エトキシ−４’−メトキシビフエニル−４−イル）アクリロイルオキシ］−ヘキシルオキシカルボニル］−１−メチルエチレン−コ−１−フェニルエチレン］
ポリ［１−［６−［３（Ｅ）−（２−エトキシ−４’−メトキシビフエニル−４−イル）アクリロイルオキシ］−ヘキシルオキシカルボニル］−１−メチルエチレン−コ−１−シアノエチレン］